Способ получения быстрозакаленного безбористого припоя на основе никеля для пайки изделий из коррозионностойких сталей, припой, паяное соединение и способ его получения

2
1. Способ получения быстрозакаленного безбористого припоя на основе никеля для пайки изделий из коррозионностойкой стали, включающий выплавку никелевого сплава, подачу расплава на внешнюю поверхность вращающегося закалочного диска с последующим отверждением припоя в виде гибкой ленты и снятием ленты с диска за счет центробежных сил, отличающийся тем, что после выплавки никелевый сплав подвергают индукционному переплаву, а ленту припоя получают литьем на закалочный медный диск, вращающийся со скоростью 15-30 м/с, при давлении эжекции инертного газа 0,2-0,7 кг/см при температуре разливки 1250-1350°C при следующем соотношении компонентов в составе припоя в мас. %:
Хром
3-12
Кремний
4-7
Бериллий
2,5-5
Никель
остальное.
2. Способ по п. 1, отличающийся тем, что на этапе выплавки никелевого сплава в расплав дополнительно вводят кальций при следующем соотношении компонентов расплава в мас. %:
Хром
3-12
Кремний
4-7
Бериллий
2,5-5
Кальций
0,05-0,15
Никель
остальное.
3. Способ по п. 1, отличающийся тем, что припой получают из сплава на основе никеля с микротвердостью по Виккерсу 300-550 Hv (3000-5500) МПа.
5
6
4. Способ по п. 1, отличающийся тем, что быстрозакаленную гибкую ленту получают при скорости закалки 10-10°C/с.
5. Быстрозакаленный безбористый припой в виде ленты для пайки изделий из коррозионностойкой стали, выполненный из сплава на основе никеля, содержащего хром и кремний, отличающийся тем, что припой выполнен с температурой плавления 1050-1200°C, при этом сплав на основе никеля дополнительно содержит бериллий при следующем соотношении компонентов в мас. %:
Хром
3-12
Кремний
4-7
Бериллий
2,5-5
Никель
остальное.
6. Припой по п. 5, отличающийся тем, что он дополнительно содержит кальций при следующем соотношении компонентов в мас. %:
Хром
3-12
Кремний
4-7
Бериллий
2,5-5
Кальций
0,05-0,15
Никель
остальное.
7. Припой по п. 5, отличающийся тем, что он выполнен с температурой плавления предпочтительно в интервале 1120-1150°C.
8. Припой по п. 5, отличающийся тем, что сплав на основе никеля предпочтительно содержит компоненты в следующем соотношении в мас. %:
Хром
7
Кремний
5
Бериллий
3
Никель
остальное.
9. Припой по п. 8, отличающийся тем, что он дополнительно содержит кальций в количестве приблизительно 0,1 мас. %.
10. Припой по п. 5, отличающийся тем, что его изготавливают в виде быстрозакаленной гибкой ленты толщиной 25-50 мкм, шириной 8-22 мм.
11. Припой по любому из пп. 5-10, отличающийся тем, что лента быстрозакаленного припоя имеет аморфную или субмикрокристаллическую структуру.
12. Припой по п. 5, отличающийся тем, что лента быстрозакаленного припоя имеет предпочтительно субмикрокристаллическую структуру.
13. Паяное соединение из стали 12Х18Н10Т, отличающееся тем, что оно характеризуется пределом прочности соединения 520±20 МПа и получено с использованием ленточного быстрозакаленного безбористого припоя на основе никеля при следующем соотношении компонентов припоя в мас. %:
Хром
3-12
Кремний
4-7
Бериллий
2,5-5
Никель
остальное.
14. Паяное соединение по п. 13, отличающееся тем, что оно получено с использованием ленточного быстрозакаленного безбористого припоя на основе никеля, который дополнительно содержит кальций в количестве 0,05-0,15 мас. %.
-5
15. Способ пайки деталей из коррозионностойкой стали 12Х18Н10Т с использованием ленточного быстрозакаленного безбористого припоя на основе никеля, отличающийся тем, что его осуществляют в условиях вакуума (1÷5)×10 мм рт.ст., нагревом до температуры пайки 1130-1170°C со скоростью 20°C/мин с последующей выдержкой 30-60 мин и охлаждением паяного изделия с печью при следующем соотношении компонентов сплава-припоя в мас. %:
Хром
3-12
Кремний
4-7
Бериллий
2,5-5
Никель
остальное.
16. Способ пайки по п. 15, отличающийся тем, что пайку осуществляют в вакуумной печи электросопротивления (СШВЭ).
17. Способ пайки по п. 15, отличающийся тем, что его осуществляют с использованием ленточного быстрозакаленного безбористого припоя на основе никеля, который дополнительно содержит кальций в количестве 0,05-0,15 мас. %.